(57)【要約】【課題】水溶性染料を含むインクジェット捺染用インクであって、インク流路の充填性が良好で気泡排出性及び吐出安定性に優れたインクジェット捺染用インクを提供すること。【解決手段】酸性染料、反応染料及び直接染料から選ばれる一種以上である水溶性染料と、全量に対して０．０５質量％以上３．０質量％以下のノニオン系界面活性剤と、全量に対して１質量ｐｐｍ以上１００質量ｐｐｍ以下のアニオン系界面活性剤と、を含む、インクジェット捺染用インク。【選択図】なし【特許請求の範囲】
【請求項１】
酸性染料、反応染料及び直接染料から選ばれる一種以上である水溶性染料と、
全量に対して０．０５質量％以上３．０質量％以下のノニオン系界面活性剤と、
全量に対して１質量ｐｐｍ以上１００質量ｐｐｍ以下のアニオン系界面活性剤と、
を含む、インクジェット捺染用インク。
【請求項２】
請求項１において、
前記水溶性染料が、ＲＢｋ３９、ＲＹ９５、ＲＢｋ５、ＡＢｋ１７２、ＡＹ７９、ＤＢ８７、ＡＲ１３８及びＡＶ９７から選ばれる一種以上である、インクジェット捺染用インク。
【請求項３】
請求項１又は請求項２において、
前記アニオン系界面活性剤が、アルキル基を有する芳香族スルホン酸化合物又はその塩である、インクジェット捺染用インク。
【請求項４】
請求項３において、
前記アルキル基を有する芳香族スルホン酸化合物又はその塩が、ドデシルジフェニルエーテルジスルホン酸及びその塩並びにドデシルベンゼンスルホン酸及びその塩から選ばれる一種以上である、インクジェット捺染用インク。
【請求項５】
請求項１ないし請求項４のいずれか一項において、
前記ノニオン系界面活性剤が、アセチレングリコール系界面活性剤である、インクジェット捺染用インク。
【請求項６】
二種以上のインクからなるインクジェット捺染用インクセットであって、前記インクの一種以上が、請求項１ないし請求項５のいずれか一項に記載のインクジェット捺染用インクである、インクジェット捺染用インクセット。
【発明の詳細な説明】
【技術分野】
【０００１】
本発明は、インクジェット捺染用インク及びインクジェット捺染用インクセットに関する。
【背景技術】
【０００２】
インクジェット記録方法は、微細なノズルからインクの小滴を吐出して、記録媒体に付着させて記録を行う方法である。この方法は、比較的安価な装置で高解像度かつ高品位な画像を、高速で記録できるという特徴を有する。インクジェット記録方法においては、用いるインクの性質、記録における安定性、得られる画像の品質をはじめとして、非常に多くの検討要素があり、インクジェット記録装置のみならず、用いるインクジェットインクに対する研究も盛んである。
【０００３】
また、インクジェット記録方法を用いて、布帛等を染色（捺染）することも行われている。従来、布帛（織布や不織布）に対する捺染方法としては、スクリーン捺染法、ローラー捺染法等が用いられてきたが、多種少量生産性ならびに即時プリント性等の観点から、インクジェット記録方法を適用することが有利であるため種々検討されている。
【０００４】
インクジェット捺染に用いるインクジェット捺染用インクについても検討されてきており、例えば、発色させたい色、生産性、捺染対象との相性等について検討が行われ、それぞれの特性を向上させるような配合が提案されている。例えば、特許文献１には、反応染料、ジグリセリンに酸化エチレン及び／又は酸化プロピレンが付加重合した構造を有する化合物、ノニオン系界面活性剤、アニオン界面活性剤、及び水を含有するインク組成物が開示され、この組成物が、工業用インクジェットヘッドが搭載されたプリンターで、室温及び低温環境下のいずれにおいても温度変化に関わらず高駆動周波数での連続吐出安定性に優れ、且つセルロース系繊維及びポリアミド系繊維を良好に染色できる旨の記載がある。
【先行技術文献】
【特許文献】
【０００５】
【特許文献１】国際公開第２００１／０１３５０３号
【発明の概要】
【発明が解決しようとする課題】
【０００６】
一方インクジェットインクには、泡立ちを抑制すること、泡が発生した場合に速やかに消泡すること（消泡性）等の特性も求められる。インクジェットインクにこのような特性を付与するために、界面活性作用を有する化合物の配合が検討される場合がある。界面活性作用を有する化合物は、例えばインクの親水性、疎水性、消泡性、濡れ性等の種々の性質を調節するために用いられ、界面活性化合物の種類の選定や配合の検討が行われる。
【０００７】
さらに、インクジェットインクには、インクジェット装置の吐出ヘッドの流路に気泡を伴うことなく充填できること（充填性）や、吐出ヘッド内で気泡が生じた場合にこれを速やかに排出できること（気泡排出性）によって吐出安定性を確保するということも求められる。例えば上記特許文献１に記載の技術では、特定構造の化合物、ノニオン系界面活性剤、アニオン系界面活性剤等を配合することにより、連続吐出安定性の向上を試みている。
【０００８】
しかしながら、ある種の特性を向上させるために界面活性剤の種類や配合を探索する際
には、一定の条件において必要な性能を満足できるようにしたとしても、異なる条件では性能が不十分となる場合が多い。しかもこれらの性能は互いに相関しており、いろいろな条件で特性が総合的に良好なインクジェットインクを得るためには多くの研究が必要であり、単純な設計指針をもって行うことは通常困難である。
【０００９】
例えば、上記特許文献１の技術により吐出安定性を向上できたとしても、アニオン系界面活性剤を大量に配合しているため、気泡の発生や、消泡性の低下が危惧される。さらにインクジェット捺染用インクは、布帛に付着された際の、布帛の内部への浸透力や横方向への濡れ拡がり性をも考慮して設計すべきであり、この場合においても界面活性剤の選定及び配合にはさらに緻密な検討が望まれる。
【００１０】
さらに、インクジェット捺染用インクでは、布帛を良好に染色すること以外にも、吐出ヘッドからの吐出安定性、布帛上で染色される画像の画質の高さ等の特性も求められる。発明者らは、インクジェット捺染用インクの検討を行う中、水溶性染料を用いた場合には、発色性等は比較的良好となるものの、吐出安定性が低下する傾向があることを見出し、この傾向がインクの流路中の気泡の排出しやすさや、インクの流路の充填性に関連していることを見出した。さらに、水溶性染料を用いたインクジェット捺染用インクでは、布帛の横方向への拡がりが大きくなりやすく、画像がにじみやすい傾向があることもわかってきた。
【００１１】
本発明の幾つかの態様に係る目的の一つは、水溶性染料を含むインクジェット捺染用インクであって、インク流路の充填性が良好で気泡排出性及び吐出安定性に優れたインクジェット捺染用インクを提供することにある。また本発明の幾つかの態様に係る目的の一つは、当該インクジェット捺染用インクを含み、インク流路の充填性が良好で気泡排出性及び吐出安定性に優れ、にじみの抑制された捺染物を形成できるインクジェット捺染用インクセットを提供することにある。
【課題を解決するための手段】
【００１２】
本発明は上述の課題の少なくとも一部を解決するためになされたものであり、以下の態様又は適用例として実現することができる。
【００１３】
本発明に係るインクジェット捺染用インクの一態様は、
酸性染料、反応染料及び直接染料から選ばれる一種以上である水溶性染料と、
全量に対して０．０５質量％以上３．０質量％以下のノニオン系界面活性剤と、
全量に対して１質量ｐｐｍ以上１００質量ｐｐｍ以下のアニオン系界面活性剤と、
を含む。
【００１４】
このようなインクジェット捺染用インクは、アニオン系界面活性剤を特定の濃度で含むことにより、インク流路の充填性が良好で気泡排出性及び吐出安定性に優れた捺染を行うことができる。また、ノニオン系界面活性剤とアニオン系界面活性剤との濃度の関係が適切であり、泡立ちが抑制されるとともに捺染対象に対する浸透性が良好である。さらに、水溶性染料を用いたことにより布帛を十分に捺染することができる。
【００１５】
本発明に係るインクジェット捺染用インクにおいて、
前記水溶性染料が、ＲＢｋ３９、ＲＹ９５、ＲＢｋ５、ＡＢｋ１７２、ＡＹ７９、ＤＢ８７、ＡＲ１３８及びＡＶ９７から選ばれる一種以上であってもよい。
【００１６】
このようなインクジェット捺染用インクによれば、布帛をより濃く染色することができる。
【００１７】
本発明に係るインクジェット捺染用インクにおいて、
前記アニオン系界面活性剤が、アルキル基を有する芳香族スルホン酸化合物又はその塩であってもよい。
【００１８】
このようなインクジェット捺染用インクによれば、布帛の深さ方向への浸透性がより良好であり、これに付随して布帛の横方向への浸透を抑制しやすいので、にじみをより抑えることができる。
【００１９】
本発明に係るインクジェット捺染用インクにおいて、
前記アルキル基を有する芳香族スルホン酸化合物又はその塩が、ドデシルジフェニルエーテルジスルホン酸及びその塩並びにドデシルベンゼンスルホン酸及びその塩から選ばれる一種以上であってもよい。
【００２０】
このようなインクジェット捺染用インクによれば、布帛の深さ方向への浸透性がより良好であり、これに付随して布帛の横方向への浸透を抑制しやすいので、にじみをより抑えることができる。
【００２１】
本発明に係るインクジェット捺染用インクにおいて、
前記ノニオン系界面活性剤が、アセチレングリコール系界面活性剤であってもよい。
【００２２】
このようなインクジェット捺染用インクによれば、アニオン系界面活性剤による作用とノニオン系界面活性剤の作用とのバランスがより良好であり、インク流路の充填性がさらに良好で、捺染対象に対する浸透性がさらに良好である。
【００２３】
本発明に係るインクジェット捺染用インクセットの一態様は、
二種以上のインクからなるインクジェット捺染用インクセットであって、前記インクの一種以上が、上述のインクジェット捺染用インクである。
【００２４】
このようなインクジェット捺染用インクセットによれば、上述のインクジェット捺染用インクを含むので、少なくとも当該インクのインク流路の充填性が良好で気泡排出性及び吐出安定性に優れた捺染を行うことができる。また、当該インクを用いることにより、捺染対象に対する浸透性が良好となり、捺染物の画像のにじみを抑制することができる。
【００２５】
なお、ＲＢｋ３９、ＲＹ９５、ＲＢｋ５、ＡＢｋ１７２、ＡＹ７９、ＤＢ８７、ＡＲ１３８及びＡＶ９７は、それぞれＣ．Ｉ．Ｒｅａｃｔｉｖｅ  Ｂｌａｃｋ  ３９、Ｃ．Ｉ．Ｒｅａｃｔｉｖｅ  Ｙｅｌｌｏｗ  ９５、Ｃ．Ｉ．Ｒｅａｃｔｉｖｅ  Ｂｌａｃｋ  ５、Ｃ．Ｉ．Ａｃｉｄ  Ｂｌａｃｋ  １７２、Ｃ．Ｉ．Ａｃｉｄ  Ｙｅｌｌｏｗ  ７９、Ｃ．Ｉ．Ｄｉｒｅｃｔ  Ｂｌｕｅ  ８７、Ｃ．Ｉ．Ａｃｉｄ  Ｒｅｄ  １３８及びＣ．Ｉ．Ａｃｉｄ  Ｖｉｏｌｅｔ  ９７のことを指す。
【発明を実施するための形態】
【００２６】
以下に本発明のいくつかの実施形態について説明する。以下に説明する実施形態は、本発明の一例を説明するものである。本発明は以下の実施形態になんら限定されるものではなく、本発明の要旨を変更しない範囲において実施される各種の変形形態も含む。なお以下で説明される構成の全てが本発明の必須の構成であるとは限らない。
【００２７】
１．インクジェット捺染用インク
本実施形態のインクジェット捺染用インク（以下、「インクジェット捺染用インク」、あるいは単に「インク」等ともいう）は、インクジェット法により布帛に付着させて使用される。まず、インクジェット捺染用インクについて説明する。
【００２８】
本実施形態のインクジェット捺染用インクは、酸性染料、反応染料及び直接染料から選ばれる一種以上である水溶性染料と、ノニオン系界面活性剤と、アニオン系界面活性剤と、を含む。
【００２９】
１．１．水溶性染料
本実施形態のインクジェット捺染用インクは、酸性染料、反応染料及び直接染料から選ばれる一種以上である水溶性染料を含む。また、本実施形態で用いる水溶性染料は、布帛（繊維）を染色できる染料であるが、染色のメカニズムは特に制限されない。さらにこれらは、１種単独で使用してもよく、２種以上を併用してもよい。
【００３０】
酸性染料の具体例としては、
Ｃ．Ｉ．Ａｃｉｄ  Ｒｅｄ  １、６、８、９、１３、１４、１８、１９、２４、２６、２７、２８、３２、３５、３７、４２、５１、５２、５７、６２、７５、７７、８０、８２、８３、８５、８７、８８、８９、９２、９４、９５、９７、１０６、１１１、１１４、１１５、１１７、１１８、１１９、１２７、１２８、１２９、１３０、１３１、１３３、１３４、１３８、１４３、１４５、１４９、１５１、１５４、１５５、１５８、１６８、１８０、１８３、１８４、１８６、１９４、１９８、１９９、２０９、２１１、２１５、２１６、２１７、２１９、２４９、２５２、２５４、２５６、２５７、２６０、２６１、２６２、２６３、２６５、２６６、２７４、２７６、２８２、２８３、２８９、２９９、３０１、３０３、３０５、３１５、３１８、３２０、３２１、３２２、３３６、３３７、３６１、３９６、３９７等；
Ｃ．Ｉ．Ａｃｉｄ  Ｖｉｏｌｅｔ  ５、７、１１、１５、３１、３４、３５、４１、４３、４７、４８、４９、５１、５４、６６、６８、７５、７８、９０、９７、１０３、１０６、１２６等；
Ｃ．Ｉ．Ａｃｉｄ  Ｙｅｌｌｏｗ  １、３、７、１１、１７、１９、２３、２５、２９、３６、３８、３９、４０、４２、４４、４９、５０、５９、６１、６４、７０、７２、７５、７６、７８、７９、９８、９９、１１０、１１１、１１２、１１４、１１６、１１８、１１９、１２７、１２８、１３１、１３５、１４１、１４２、１４３、１５１、１５９、１６１、１６２、１６３、１６４、１６５、１６９、１７４、１８４、１９０、１９５、１９６、１９７、１９９、２０７、２１８、２１９、２２２、２２７、２４６等；
Ｃ．Ｉ．Ａｃｉｄ  Ｂｌｕｅ  １、７、９、１５、２２、２３、２５、２７、２９、４０、４１、４３、４５、４９、５４、５９、６０、６２、７２、７４、７６、７８、８０、８２、８３、８７、９０、９２、９３、１００、１０２、１０３、１０４、１０６、１１２、１１３、１１４、１１７、１２０、１２６、１２７、１２７：１、１２８、１２９、１３０、１３１、１３３、１３８、１４０、１４２、１４３、１５１、１５４、１５６、１５８、１６１、１６６、１６７、１６８、１７０、１７１、１７５、１８１、１８２、１８３、１８４、１８５、１８７、１９２、１９３、２０１、２０３、２０４、２０５、２０７、２０９、２２０、２２１、２２４、２２５、２２９、２３０、２３２、２３９、２４７、２４９、２５８、２６０、２６４、２７１、２７７、２７７：１、２７８、２７９、２８０、２８４、２８８、２９０、２９６、２９８、３００、３１７、３２４、３２６、３３３、３３５、３３８、３４２、３５０等；
Ｃ．Ｉ．Ａｃｉｄ  Ｂｌａｃｋ  １、２、７、２４、２６、２９、３１、４４、４８、５０、５１、５２、５２：１、５８、６０、６２、６３、６４、６７、７２、７６、７７、９４、１０７、１０８、１０９、１１０、１１２、１１５、１１８、１１９、１２１、１２２、１３１、１３２、１３９、１４０、１５５、１５６、１５７、１５８、１５９、１７２、１９１、１９４、２３４等；
Ｃ．Ｉ．Ａｃｉｄ  Ｏｒａｎｇｅ  １、７、８、１０、１９、２０、２４、２８、３３、４１、４３、４５、５１、５６、６３、６４、６５、６７、７４、８０、８２、８５、８６、８７、８８、９４、９５、１２２、１２３、１２４等；
Ｃ．Ｉ．Ａｃｉｄ  Ｇｒｅｅｎ  ３、７、９、１２、１６、１９、２０、２５、２７、２８、３５、３６、４０、４１、４３、４４、４８、５６、５７、６０、６１、６５、７３、７５、７６、７８、７９等；
Ｃ．Ｉ．Ａｃｉｄ  Ｂｒｏｗｎ  ２、４、１３、１４、１９、２０、２７、２８、３０、３１、３９、４４、４５、４６、４８、５３、１００、１０１、１０３、１０４、１０６、１６０、１６１、１６５、１８８、２２４、２２５、２２６、２３１、２３２、２３６、２４７、２５６、２５７、２６６、２６８、２７６、２７７、２８２、２８９、２９４、２９５、２９６、２９７、２９８、２９９、３００、３０１、３０２等が挙げられる。
【００３１】
直接染料の具体例としては、
Ｃ．Ｉ．Ｄｉｒｅｃｔ  Ｒｅｄ  ２、４、９、２３、２６、３１、３９、６２、６３、７２、７５、７６、７９、８０、８１、８３、８４、８９、９２、９５、１１１、１７３、１８４、２０７、２１１、２１２、２１４、２１８、２２１、２２３、２２４、２２５、２２６、２２７、２３２、２３３、２４０、２４１、２４２、２４３、２４７等；
Ｃ．Ｉ．Ｄｉｒｅｃｔ  Ｖｉｏｌｅｔ  ７、９、４７、４８、５１、６６、９０、９３、９４、９５、９８、１００、１０１等；
Ｃ．Ｉ．Ｄｉｒｅｃｔ  Ｙｅｌｌｏｗ  ８、９、１１、１２、２７、２８、２９、３３、３５、３９、４１、４４、５０、５３、５８、５９、６８、８６、８７、９３、９５、９６、９８、１００、１０６、１０８、１０９、１１０、１３０、１３２、１４２、１４４、１６１、１６３等；
Ｃ．Ｉ．Ｄｉｒｅｃｔ  Ｂｌｕｅ  １、１０、１５、２２、２５、４１、５５、６７、６８、７１、７６、７７、７８、８０、８４、８６、８７、９０、９８、１０６、１０８、１０９、１２０、１５１、１５６、１５８、１５９、１６０、１５３、１６８、１８９、１９２、１９３、１９４、１９９、２００、２０１、２０２、２０３、２０７、２１１、２１３、２１４、２１８、２２５、２２６、２２９、２３６、２３７、２４４、２４８、２４９、２５１、２５２、２６４、２７０、２８０、２８８、２８９、２９１等；
Ｃ．Ｉ．Ｄｉｒｅｃｔ  Ｂｌａｃｋ  ９、１７、１９、２２、３２、５１、５６、６２、６９、７７、８０、９１、９４、９７、１０８、１１２、１１３、１１４、１１７、１１８、１２１、１２２、１２５、１３２、１４６、１５４、１６６、１６８、１７３、１９５、１９９等が挙げられる。
【００３２】
反応染料の具体例としては、
Ｃ．Ｉ．Ｒｅａｃｔｉｖｅ  Ｙｅｌｌｏｗ  １、２、３、５、１１、１３、１４、１５、１７、１８、２０、２１、２２、２３、２４、２５、２６、２７、２９、３５、３７、４０、４１、４２、４７、５１、５５、６５、６７、８１、９５、１１６、１４２、１６１等；
Ｃ．Ｉ．Ｒｅａｃｔｉｖｅ  Ｒｅｄ  １、３、３：１、４、１３、１４、１７、１９、２１、２２、２３、２４、２４：１、２５、２６、２９、３１、３２、３５、３７、４０、４１、４３、４４、４５、４６、４９、５５、６０、６６、７４、７９、９６、９７、１０８、１４１、１８０、２１８、２２６、２４５等；
Ｃ．Ｉ．Ｒｅａｃｔｉｖｅ  Ｖｉｏｌｅｔ  １、３、４、５、６、７、８、９、１６、１７、２２、２３、２４、２６、２７、３３、３４等；
Ｃ．Ｉ．Ｒｅａｃｔｉｖｅ  Ｂｌｕｅ  １、２、３、５、７、８、１０、１３、１４、１５、１７、１８、１９、２１、２３、２５、２６、２７、２８、２９、３２、３５、３８、４１、４９、６３、７２、７５、８０、９５、１９０等；
Ｃ．Ｉ．Ｒｅａｃｔｉｖｅ  Ｂｌａｃｋ  １、３、４、５、７、８、１１、１２、１４、１７、２１、２３、２６、３１、３２、３４、３９等が挙げられる。
【００３３】
水溶性染料のインクジェット捺染用インク全量に対する含有量は、合計で０．１質量％以上３０質量％以下程度であり、好ましくは０．５質量％以上２５質量％以下、より好ま
しくは１質量％以上２０質量％以下、さらに好ましくは３質量％以上２０質量％以下である。
【００３４】
本実施形態のインクジェット捺染用インクにおいて、水溶性染料が、酸性染料、反応染料及び直接染料から選ばれる少なくとも一種であることにより、インクジェット捺染用インクによって布帛を濃く染色することができる。
【００３５】
さらに、本実施形態のインクジェット捺染用インクにおいて、水溶性染料は、ＲＢｋ３９（Ｃ．Ｉ．Ｒｅａｃｔｉｖｅ  Ｂｌａｃｋ  ３９）、ＲＹ９５（Ｃ．Ｉ．Ｒｅａｃｔｉｖｅ  Ｙｅｌｌｏｗ  ９５）、ＲＢｋ５（Ｃ．Ｉ．Ｒｅａｃｔｉｖｅ  Ｂｌａｃｋ  ５）、ＡＢｋ１７２（Ｃ．Ｉ．Ａｃｉｄ  Ｂｌａｃｋ  １７２）、ＡＹ７９（Ｃ．Ｉ．Ａｃｉｄ  Ｙｅｌｌｏｗ  ７９）、ＤＢ８７（Ｃ．Ｉ．Ｄｉｒｅｃｔ  Ｂｌｕｅ  ８７）、ＡＲ１３８（Ｃ．Ｉ．Ａｃｉｄ  Ｒｅｄ  １３８）及びＡＶ９７（Ｃ．Ｉ．Ａｃｉｄ  Ｖｉｏｌｅｔ  ９７）から選ばれる一種以上であることがさらに好ましい。
【００３６】
また、本実施形態のインクジェット捺染用インクにおいて、このような染料を選択することにより、インクジェット捺染用インクによって布帛をさらに優れた染色（捺染）結果を得ることができる。
【００３７】
１．２．ノニオン系界面活性剤
本実施形態のインクジェット捺染用インクは、ノニオン系界面活性剤を含む。ノニオン系界面活性剤としては、アセチレングリコール系界面活性剤、シリコーン系界面活性剤、及びフッ素系界面活性剤を挙げることができる。
【００３８】
アセチレングリコール系界面活性剤としては、特に限定されないが、例えば、サーフィノール１０４、１０４Ｅ、１０４Ｈ、１０４Ａ、１０４ＢＣ、１０４ＤＰＭ、１０４ＰＡ、１０４ＰＧ−５０、１０４Ｓ、４２０、４４０、４６５、４８５、ＳＥ、ＳＥ−Ｆ、５０４、６１、ＤＦ３７、ＣＴ１１１、ＣＴ１２１、ＣＴ１３１、ＣＴ１３６、ＴＧ、ＧＡ、ＤＦ１１０Ｄ（以上全て商品名、Air  Products  and  Chemicals,  Inc.社製）、オルフィンＢ、Ｙ、Ｐ、Ａ、ＳＴＧ、ＳＰＣ、Ｅ１００４、Ｅ１０１０、ＰＤ−００１、ＰＤ−００２Ｗ、ＰＤ−００３、ＰＤ−００４、ＰＤ−００５、ＥＸＰ．４００１、ＥＸＰ．４０３６、ＥＸＰ．４０５１、ＡＦ−１０３、ＡＦ−１０４、ＡＫ−０２、ＳＫ−１４、ＡＥ−３（以上全て商品名、日信化学工業社製）、アセチレノールＥ００、Ｅ００Ｐ、Ｅ４０、Ｅ１００（以上全て商品名、川研ファインケミカル社製）が挙げられる。
【００３９】
シリコーン系界面活性剤としては、特に限定されないが、ポリシロキサン系化合物が好ましく挙げられる。当該ポリシロキサン系化合物としては、特に限定されないが、例えばポリエーテル変性オルガノシロキサンが挙げられる。当該ポリエーテル変性オルガノシロキサンの市販品としては、例えば、ＢＹＫ−３０６、ＢＹＫ−３０７、ＢＹＫ−３３３、ＢＹＫ−３４１、ＢＹＫ−３４５、ＢＹＫ−３４６、ＢＹＫ−３４８（以上商品名、ビックケミー・ジャパン社製）、ＫＦ−３５１Ａ、ＫＦ−３５２Ａ、ＫＦ−３５３、ＫＦ−３５４Ｌ、ＫＦ−３５５Ａ、ＫＦ−６１５Ａ、ＫＦ−９４５、ＫＦ−６４０、ＫＦ−６４２、ＫＦ−６４３、ＫＦ−６０２０、Ｘ−２２−４５１５、ＫＦ−６０１１、ＫＦ−６０１２、ＫＦ−６０１５、ＫＦ−６０１７（以上商品名、信越化学工業社製）が挙げられる。
【００４０】
フッ素系界面活性剤としては、フッ素変性ポリマーを用いることが好ましく、具体例としては、ＢＹＫ−３４０（ビックケミー・ジャパン社製）が挙げられる。
【００４１】
さらに、ノニオン性界面活性剤としては、ポリエチレングルコール系エステル、ポリエチレングルコール系エーテル、ポリエチレングルコール系アミン、ポリエチレングルコー
ル系アミド、多価アルコール脂肪酸（部分）エステル等を用いてもよい。そのようなノニオン系界面活性剤としては、例えば、ポリプロピレングリコールエチレンオキサイド付加物、ポリオキシエチレンノニルフェニルエーテル、ポリオキシエチレンオクチルフェニルエーテル、ポリオキシエチレンドデシルフェニルエーテル、ポリオキシエチレンアルキルエーテル、ポリオキシエチレン脂肪酸エステル、ソルビタン脂肪酸エステル、ポリオキシエチレンソルビタン脂肪酸エステル、脂肪酸アルキロールアミド、アセチレングリコール、アセチレングリコールのオキシエチレン付加物、脂肪族アルカノールアミド、グリセリンエステル、ソルビタンエステル等が挙げられる。このようなノニオン系界面活性剤の市販品としては、例えば、日油社製：商品名ディスパノールＴＯＣ、第一工業製薬社製：商品名アクアロンＨＳ−１０、アクアロンＫＨ−０５、日本乳化剤社製：商品名ニューコール２３０８ＬＹ等が挙げられる。
【００４２】
上記ノニオン系界面活性剤は、単独又は複数種混合して使用することができる。ノニオン系界面活性剤の含有量は、インクジェット捺染用インク全体に対して、ノニオン系界面活性剤の合計で０．０５質量％以上３質量％以下である。ノニオン系界面活性剤の含有量は合計で、好ましくは０．０５質量％以上２．５質量％以下、さらに好ましくは０．１質量％以上２質量％以下、特に好ましくは０．２質量％以上１．５質量％以下である。
【００４３】
本実施形態のインクジェット捺染用インクに含まれるノニオン系界面活性剤は、上記の中でもアセチレングリコール系界面活性剤であることがより好ましい。アセチレングリコール系界面活性剤は、後述するアニオン系界面活性剤による作用と、アセチレングリコール系界面活性剤（ノニオン系界面活性剤）の作用と、のバランスをより良好にする（アニオン系界面活性剤と相性がよい。）ことができるので、例えばインク流路の充填性をさらに良好とすることができ、また、捺染対象の布帛に対する浸透性をさらに良好にできる。
【００４４】
インクジェット捺染用インクは、ノニオン系界面活性剤を含有するので、記録ヘッドからインクを吐出する際の安定性が良好である。また、適切な量のノニオン系界面活性剤の使用は、布帛への浸透性を向上させ、例えば、前処理組成物を使用する場合にも前処理組成物との接触を増やすことができる場合がある。
【００４５】
１．３．アニオン系界面活性剤
本実施形態のインクジェット捺染用インクは、アニオン系界面活性剤を含む。アニオン系界面活性剤としては、特に限定されないが、例えば、カルボン酸系、スルホン酸系、硫酸エステル系、リン酸エステル系等の任意の親水性基と、脂肪族、芳香族等の任意の疎水性基とを有する化合物が挙げられる。
【００４６】
より具体的には、アニオン系界面活性剤としては、ドデシルベンゼンスルホン酸ナトリウム等のアルキルベンゼンスルホン酸又はその塩類；ジエチルヘキシルスルホコハク酸ナトリウム、ジイソトリデシルスルホコハク酸ナトリウム等のジアルキルスルホコハク酸又はその塩類；ジ（ポリオキシエチレン２−エチルヘキシルエーテル）スルホコハク酸ナトリウム、ジ（ポリオキシエチレンイソトリデシルエーテル）スルホコハク酸ナトリウム等のジポリオキシエチレンアルキルエーテルスルホコハク酸又はその塩類；ポリオキシエチレンラウリルエーテル硫酸ナトリウム、ポリオキシエチレンミリスチルエーテル硫酸ナトリウム等のポリオキシアルキレンアルキルエーテル硫酸又はその塩類；ポリオキシエチレンアルキルエーテル硫酸ナトリウム、ポリオキシエチレンアルキルエーテル硫酸アンモニウム等のポリオキシエチレンアルキルエーテル硫酸エステル塩類；ポリオキシエチレンアルキルフェニルエーテル硫酸ナトリウム、ポリオキシエチレンアルキルフェニルエーテル硫酸アンモニウム等のポリオキシエチレンアルキルフェニルエーテル硫酸エステル塩類；ポリオキシエチレン多環フェニルエーテル硫酸ナトリウム、ポリオキシエチレン多環フェニルエーテル硫酸アンモニウム等のポリオキシエチレン多環フェニルエーテル硫酸エステ
ル塩類；ポリオキシエチレン−ポリオキシプロピレングリコールエーテル硫酸又はその塩類；ラウリル硫酸ナトリウム、高級アルコール硫酸ナトリウム、ラウリル硫酸トリエタノールアミン、ラウリル硫酸アンモニウム等のアルキル硫酸又はその塩類；オレイン酸カリウム、オレイン酸ナトリウム、半硬化牛脂脂肪酸ナトリウム等の脂肪酸又はその塩類；ドデシルジフェニルエーテルジスルホン酸ジアンモニウム、ドデシルジフェニルエーテルジスルホン酸ナトリウム、ドデシルジフェニルエーテルジスルホン酸カルシウム、アルキルジフェニルエーテルジスルホン酸ナトリウム等のアルキルジフェニルエーテルジスルホン酸又はその塩類；芳香族スルホン酸とホルムアルデヒドとの縮合物の塩類；ナフタレンスルホン酸ホルマリン縮合物ナトリウム等の芳香族スルホン酸とホルムアルデヒドとの縮合物の塩類；ラウロイルサルコシンナトリウム等のＮ−アシルサルコシン酸塩、Ｎ−ミリストイル−Ｎ−メチルタウリンナトリウム、ヤシ油脂肪酸メチルタウリッドナトリウム等の高級脂肪酸アミドスルホン酸又はその塩類；及びＮ−ステアロイルグルタミン酸ジナトリウム、Ｎ−ステアロイルグルタミン酸モノナトリウム等のＮ−アシルグルタミン酸又はその塩類；等が挙げられる。
【００４７】
アニオン系界面活性剤は市販品を用いてもよく、例えば、泰光油脂化学工業社製：商品名タイポールＮＬＴ−４２、タイポールＮＬＬ−２７、タイポールＮＯＳ−３５、タイポールＮＯＥＳ−３４０、花王社製：商品名ネオペレックスＧ−６５、ペレックスＳＳ−Ｈ、エマールＴＤ、第一工業製薬社製：商品名アクアロンＨＳ−１０、アクアロンＫＨ−０５、三洋化成株式会社製：エレミノールＭＯＮ−２等が挙げられる。
【００４８】
上記アニオン系界面活性剤は、単独又は複数種混合して使用することができる。アニオン系界面活性剤の含有量は、インクジェット捺染用インク全体に対して、合計で１質量ｐｐｍ以上１００質量ｐｐｍ以下である。すなわち、アニオン系界面活性剤の含有量は、インクジェット捺染用インク全体に対して、合計で０．０００１質量％以上０．０１質量％以下である。なお質量ｐｐｍは、含有されるアニオン系界面活性剤の合計の質量をインクジェット捺染用インク全体の質量で除した場合の単位を表す。アニオン系界面活性剤の含有量は合計で、好ましくは３質量ｐｐｍ以上８０質量ｐｐｍ以下、さらに好ましくは５質量ｐｐｍ以上５０質量ｐｐｍ以下、特に好ましくは１０質量ｐｐｍ以上５０質量ｐｐｍ以下である。
【００４９】
本実施形態のインクジェット捺染用インクに含有されるアニオン系界面活性剤は、上記例示した中でも、アルキル基を有する芳香族スルホン酸化合物又はその塩であることがより好ましい。このようなアニオン系界面活性剤を選択することにより、例えばインク流路の充填性や気泡排出性をさらに良好とすることができる。また、このようなアニオン系界面活性剤を選択することにより、捺染対象の布帛の深さ方向へのインクジェット捺染用インクの浸透性をより良好とすることができ、これに付随して布帛の横方向への浸透を抑制しやすいので、例えば画像のにじみをより抑えることができる。
【００５０】
アニオン系界面活性剤の選択の他の態様として、インクジェット捺染用インクに含有されるアニオン系界面活性剤は、上記例示した中でも、アルキル基を有する芳香族スルホン酸化合物又はその塩が、ドデシルジフェニルエーテルジスルホン酸及びその塩、並びに、ドデシルベンゼンスルホン酸及びその塩から選ばれる一種以上であることがさらに好ましい。このようなアニオン系界面活性剤を選択することによっても、例えばインク流路の充填性や気泡排出性をさらに良好とすることができる。また、このようなアニオン系界面活性剤を選択することにより、捺染対象の布帛の深さ方向へのインクジェット捺染用インクの浸透性をより良好とすることができ、これに付随して布帛の横方向への浸透を抑制しやすいので、例えば画像のにじみをより抑えることができる。
【００５１】
１．４．その他の成分
１．４．１．水
本実施形態に係るインクジェット捺染用インクは、水を含んでもよい。水としては、例えば、イオン交換水、限外濾過水、逆浸透水、及び蒸留水等の純水、並びに超純水のような、イオン性不純物を低減したものが挙げられる。また、紫外線照射又は過酸化水素の添加等によって滅菌した水を用いると、インクジェット捺染用インクを長期保存する場合に細菌類や真菌類の発生を抑制することができる。
【００５２】
水の含有量は、インクジェット捺染用インクの総量に対して、３０質量％以上、好ましくは４０質量％以上であり、より好ましくは４５質量％以上であり、さらに好ましくは５０質量％以上である。なおインクジェット捺染用インク中の水というときには、例えば、原料に水が含まれる場合の当該水及び添加する水を含むものとする。水の含有量が３０質量％以上であることにより、インクジェット捺染用インクを比較的低粘度とすることができる。また、水の含有量の上限は、インクジェット捺染用インクの総量に対して、好ましくは９０質量％以下であり、より好ましくは８５質量％以下であり、さらに好ましくは８０質量％以下である。
【００５３】
１．４．２．有機溶剤等
本実施形態のインクジェット捺染用インクは、含窒素化合物、アルキルポリオール、グリコールエーテル等の有機溶剤を含んでもよい。
【００５４】
＜含窒素化合物＞
含窒素化合物としては例えば、ε−カプロラクタム［１３６℃］、Ｎ−メチル−２−ピロリドン［２０４℃］、Ｎ−エチル−２−ピロリドン［２１２℃］、Ｎ−ビニル−２−ピロリドン［１９３℃］、２−ピロリドン［２４５℃］、５−メチル−２−ピロリドン［２４８℃］等の含窒素複素環式化合物や、尿素、ジメチル尿素等が挙げられる。括弧内の数値は標準沸点を表す。これらの含窒素化合物は、１種単独で用いてもよいし、２種以上併用してもよい。このような含窒素化合物は、上述した染料を溶解させやすく、かつ、インクジェット捺染用インクの固化や乾燥を抑制するという効果を期待できる。
【００５５】
含窒素化合物を用いる場合の合計の含有量は、インクの全質量に対して、１質量％以上３０質量％以下、好ましくは２質量％以上２０質量％以下、より好ましくは３質量％以上１５質量％以下、さらに好ましくは４質量％以上１０質量％以下である。
【００５６】
＜アルキルポリオール＞
アルキルポリオールの具体例としては、１，２−プロパンジオール［１８８℃］、１，２−ブタンジオール［１９４℃］、１，２−ペンタンジオール［２１０℃］、１，２−ヘキサンジオール［２２４℃］、１，２−ヘプタンジオール［２２７℃］、１，３−プロパンジオール（プロピレングリコール）［２１０℃］、１，３−ブタンジオール［２３０℃］、１，４−ブタンジオール［２３０℃］、１，５−ペンタンジオール［２４２℃］、１，６−ヘキサンジオール［２５０℃］、２−エチル−２−メチル−１，３−プロパンジオール［２２６℃］、２−メチル−２−プロピル−１，３−プロパンジオール［２３０℃］、２−メチル−１，３−プロパンジオール［２１４℃］、２，２−ジメチル−１，３−プロパンジオール［２１０℃］、３−メチル−１，３−ブタンジオール［２０３℃］、２−エチル−１，３−ヘキサンジオール［２４４℃］、３−メチル−１，５−ペンタンジオール［２５０℃］、２−メチルペンタン−２，４−ジオール［１９７℃］、ジエチレングリコール［２４５℃］、ジプロピレングリコール［２３２℃］、トリエチレングリコール［２８７℃］、グリセリン［２９０℃］等が挙げられる。なお、括弧内の数値は標準沸点を表す。これらのアルキルポリオールは、１種単独で用いてもよいし、２種以上併用してもよい。
【００５７】
アルキルポリオールを含有させる場合の含有量は、インクジェット捺染用インクの全質量に対して、５質量％以上であれば効果を奏することができるが、５質量％以上３０質量％以下であることが好ましく、８質量％以上２７質量％以下であることがより好ましく、１０質量％以上２５質量％以下であることがさらに好ましい。
【００５８】
＜グリコールエーテル＞
グリコールエーテルとしては、エチレングリコール、ジエチレングリコール、トリエチレングリコール、ポリエチレングリコール、プロピレングリコール、ジプロピレングリコール、トリプロピレングリコール、ポリプロピレングリコール、ポリオキシエチレンポリオキシプロピレングリコールから選択されるグリコールのモノアルキルエーテルが好ましい。より好ましくは、メチルトリグリコール（トリエチレングリコールモノメチルエーテル）、ブチルトリグリコール（トリエチレングリコールモノブチルエーテル）、ブチルジグリコール（ジエチレングリコールモノブチルエーテル）、ジプロピレングリコールモノプロピルエーテル等が挙げられ、典型例としてジエチレングリコールモノブチルエーテル［２３０℃］が挙げられる。括弧内の数値は標準沸点を表す。
【００５９】
グリコールエーテルは、複数種を混合して用いてもよい。またグリコールエーテルを用いる場合の配合量は、インクジェット捺染用インクの粘度調整、保湿効果による目詰まり防止の点から、インクジェット捺染用インクの全量に対して合計で、０．２質量％以上３０質量％以下、好ましくは０．４質量％以上２０質量％以下、より好ましくは１質量％以上１５質量％以下、さらに好ましくは２質量％以上１０質量％以下である。
【００６０】
＜その他の有機溶剤＞
さらに本実施形態のインクジェット捺染用インクに使用可能な有機溶剤としては、γ−ブチロラクトン等のラクトン類、ベタイン化合物等が挙げられる。これらの有機溶剤を使用すると、濡れ性や浸透速度を制御できる場合があるため、画像の発色性を向上できる場合がある。
【００６１】
１．４．３．界面活性剤
本実施形態に係るインクジェット捺染用インクは、上述したノニオン系界面活性剤及びアニオン系界面活性剤の他に、カチオン系界面活性剤、両性界面活性剤等を含んでもよい。このような界面活性剤は、インクジェット捺染用インクの表面張力を低下させ布帛との濡れ性（布帛への浸透性）を調整、向上させる目的で用いてもよく、上述の界面活性剤の効果を阻害しない範囲で補助的に用いてもよい。
【００６２】
１．４．４．ｐＨ調整剤
本実施形態のインクジェット捺染用インクは、ｐＨを調整する等の目的で、ｐＨ調整剤を添加することができる。ｐＨ調整剤としては、特に限定されないが、酸、塩基、弱酸、弱塩基の適宜の組み合わせが挙げられる。そのような組み合わせに用いる酸、塩基の例としては、無機酸として、硫酸、塩酸、硝酸等、無機塩基として水酸化リチウム、水酸化ナトリウム、水酸化カリウム、リン酸二水素カリウム、リン酸水素二ナトリウム、炭酸カリウム、炭酸ナトリウム、炭酸水素ナトリウム、アンモニア等が挙げられ、有機塩基として、トリエタノールアミン、ジエタノールアミン、モノエタノールアミン、トリプロパノールアミン、トリイソプロパノールアミン、ジイソプロパノールアミン、トリスヒドロキシメチルアミノメタン（ＴＨＡＭ）等が挙げられ、有機酸として、アジピン酸、クエン酸、コハク酸、乳酸、Ｎ，Ｎ−ビス（２−ヒドロキシエチル）−２−アミノエタンスルホン酸（ＢＥＳ）、４−（２−ヒドロキシエチル）−１−ピペラジンエタンスルホン酸（ＨＥＰＥＳ）、モルホリノエタンスルホン酸（ＭＥＳ）、カルバモイルメチルイミノビス酢酸（ＡＤＡ）、ピペラジン−１，４−ビス（２−エタンスルホン酸）（ＰＩＰＥＳ）、Ｎ−（２−アセトアミド）−２−アミノエタンスルホン酸（ＡＣＥＳ）、コラミン塩酸、Ｎ−ト
リス（ヒドロキシメチル）メチル−２−アミノエタンスルホン酸（ＴＥＳ）、アセトアミドグリシン、トリシン、グリシンアミド、ビシン等のグッドバッファー、リン酸緩衝液、クエン酸緩衝液、トリス緩衝液等を用いてもよい。さらに、これらのうち、ｐＨ調整剤の一部又は全部として、トリエタノールアミン、トリイソプロパノールアミン等の第三級アミン、及び、アジピン酸、クエン酸、コハク酸、乳酸等のカルボキシル基含有有機酸、が含まれることが、ｐＨ緩衝効果をより安定に得ることができるため好ましい。
【００６３】
本実施形態のインクジェット捺染用インクにｐＨ調整剤を用いる場合には、ｐＨを見ながら適宜に添加されるが、例えば、インクジェット捺染用インクの全量に対して合計で、０．０１質量％以上３質量％以下、好ましくは０．１質量％以上２質量％以下、より好ましくは０．２質量％以上１質量％以下である。
【００６４】
１．４．５．尿素類
また、インクジェット捺染用インクの保湿剤として、あるいは、染料の染着性を向上させる染着助剤等として、尿素類を使用してもよい。尿素類の具体例としては、尿素、エチレン尿素、テトラメチル尿素、チオ尿素、１，３−ジメチル−２−イミダゾリジノン等が挙げられる。尿素類を含有する場合には、その含有量は、インクの全質量に対して、１質量％以上１０質量％以下とすることができる。
【００６５】
１．４．６．糖類
インクジェット捺染用インクの固化、乾燥を抑制する等の目的で、適量の糖類を使用してもよい。糖類の具体例としては、グルコース、マンノース、フルクトース、リボース、キシロース、アラビノース、ガラクトース、アルドン酸、グルシトール（ソルビット）、マルトース、セロビオース、ラクトース、スクロース、トレハロース、及びマルトトリオース等が挙げられる。
【００６６】
１．４．７．キレート化剤
インクジェット捺染用インク中の不要なイオンを除去する等の目的で、適量のキレート化剤を使用してもよい。キレート化剤としては、例えば、エチレンジアミン四酢酸及びそれらの塩類（エチレンジアミン四酢酸二水素二ナトリウム塩、又は、エチレンジアミンのニトリロトリ酢酸塩、ヘキサメタリン酸塩、ピロリン酸塩、若しくはメタリン酸塩等）等が挙げられる。
【００６７】
１．４．８．防腐剤、防かび剤
インクジェット捺染用インクは、防腐剤、防かび剤を適宜使用してもよい。防腐剤、防かび剤としては、例えば、安息香酸ナトリウム、ペンタクロロフェノールナトリウム、２−ピリジンチオール−１−オキサイドナトリウム、ソルビン酸ナトリウム、デヒドロ酢酸ナトリウム、１，２−ジベンゾイソチアゾリン−３−オン（ゼネカ社のプロキセルＣＲＬ、プロキセルＢＤＮ、プロキセルＧＸＬ、プロキセルＸＬ．２、プロキセルＴＮ、プロキセルＬＶ）、４−クロロ−３−メチルフェノール（バイエル社のプリベントールＣＭＫ等）等が挙げられる。
【００６８】
１．４．９．その他
さらに上記以外の成分として、例えば、防錆剤、酸化防止剤、紫外線吸収剤、酸素吸収剤、溶解助剤等、インクジェット用のインクにおいて通常用いることができる添加剤を含有してもよい。なお、本実施形態のインクジェット捺染用インクは、水溶性染料であれば、上述した酸性染料、反応染料又は直接染料以外の染料を含有してもよい。
【００６９】
１．５．インクジェット捺染用インクの製造及び物性
本実施形態に係るインクジェット捺染用インクは、上記した各成分を、任意な順序で混
合し、必要に応じて濾過等をして不純物を除去することにより得られる。各成分の混合方法としては、メカニカルスターラー、マグネチックスターラー等の撹拌装置を備えた容器に順次材料を添加して撹拌混合する方法が好適に用いられる。
【００７０】
本実施形態に係るインクジェット捺染用インクは、捺染品質とインクジェット用インクとしての信頼性とのバランスの観点から、２０℃における表面張力が２０ｍＮ／ｍ以上４０ｍＮ／ｍ以下であることが好ましく、２２ｍＮ／ｍ以上３５ｍＮ／ｍ以下であることがより好ましい。また、同様の観点から、インクの２０℃における粘度は、１．５ｍＰａ・ｓ以上１０ｍＰａ・ｓ以下であることが好ましく、２ｍＰａ・ｓ以上８ｍＰａ・ｓ以下であることがより好ましい。表面張力及び粘度を前記範囲内とする、一つの手法としては、上述した有機溶剤や界面活性剤の種類、及びこれらと水の添加量等を適宜調整することが挙げられる。
【００７１】
１．６．捺染対象
本実施形態のインクジェット捺染用インクは、例えば、捺染対象として、各種の布帛に対して用いることができる。布帛を構成する素材としては、特に限定されず、例えば、綿、麻、羊毛、絹等の天然繊維、ポリプロピレン、ポリエステル、アセテート、トリアセテート、ポリアミド、ポリウレタン等の合成繊維、ポリ乳酸等の生分解性繊維などが挙げられ、これらの混紡繊維であってもよい。布帛としては、上記に挙げた繊維を、織物、編物、不織布等いずれの形態にしたものでもよい。本実施形態で捺染対象とする布帛は、これらのうちポリアミド繊維を含む布帛であることがより好ましい。このような布帛を用いることで、インクジェット捺染用インクのよりすぐれた染着性を得ることができる。また、必要に応じて、布帛にアルカリ剤及びヒドロトロピー剤の少なくとも一方を含有する前処理組成物を付与してもよい。これにより染料の染着性が一層向上する場合がある。
【００７２】
１．７．作用効果等
本実施形態のインクジェット捺染用インクは、アニオン系界面活性剤を特定の濃度で含むことにより、インクジェット装置のインク流路やカートリッジの充填性が良好で気泡排出性及び吐出安定性に優れた捺染を行うことができる。また、ノニオン系界面活性剤とアニオン系界面活性剤との濃度の関係が適切であり、泡立ちが抑制されるとともに捺染対象に対する浸透性が良好である。さらに、水溶性染料を用いたことで布帛を良好に捺染することができる。
【００７３】
発明者らはインクジェット捺染用インクの種々の検討を行う中、水溶性染料を用いた場合には、捺染対象の布帛において、インクジェット捺染用インクが付着した場合に布帛の深さ方向よりも横方向への拡がりが優勢となりやすく、画像のにじみが生じやすいとの知見を得ている。この現象は布帛を構成する繊維の延びる方向に沿ってインクがより移動しやすいことが一因であると考えられる。明確な原因はわかっていないが、染料中に含まれる不純物の種類や量の影響を受けて起こると推測しており、この傾向がインク流路中の充填性や気泡の排出が困難となる事象に起因することを見出した。
【００７４】
このような知見に基づき種々の検討を行った結果、ノニオン系界面活性剤とアニオン系界面活性剤とを用い、かつ、ノニオン系界面活性剤を特定の濃度で配合し、アニオン系界面活性剤を特に低濃度で配合することにより、充填性や気泡の排出が良好となることを見出し、本実施形態のインクジェット捺染用インクに至った。本実施形態のインクジェット捺染用インクにおけるアニオン系界面活性剤の濃度は、一般的なインクに使用する濃度よりも非常に低いが、後述する実施例によりその意外な効果が実証される。
【００７５】
２．インクジェット捺染用インクセット
上述の本実施形態のインクジェット捺染用インクは、他の任意の色の染料を含むインク
ジェット捺染用インクと、任意の組成物数、任意の色数で組み合わせたインクセットを構成することができる。
【００７６】
例えば、本実施形態のインクジェット捺染用インクセットは、少なくとも、シアンインク、マゼンタインク、イエローインク及びブラックインクを含むインクジェット捺染用インクセットとすることができる。また、例えば、本実施形態のインクジェット捺染用インクセットは、さらに、ブルーインク、オレンジインク、レッドインク及びブラウンインクの少なくとも一種を含んでもよい。そして、これらのインクジェット捺染用インクセットに含まれるインクのうち、少なくとも１つが上述の本実施形態のインクジェット捺染用インクとなっている。
【００７７】
インクセットを構成するシアンインク、マゼンタインク、イエローインク、ブラックインク、ブルーインク、オレンジインク、レッドインク及びブラウンインク等は、上述のインクジェット捺染用インクと同様に、それぞれ上記説明した水、有機溶剤、界面活性剤等の成分をそれぞれ独立して配合することができる。
【００７８】
このようなインクジェット捺染用インクセットによれば、上述のインクジェット捺染用インクを含むので、少なくとも上述のインクのインク流路の充填性が良好で気泡排出性及び吐出安定性に優れた捺染を行うことができる。また、少なくとも上述のインクを用いることにより、捺染対象に対する浸透性が良好となり、捺染物の画像のにじみを抑制することができる。すなわち、本実施形態のインクジェット捺染用インクセットは、上述のインクジェット捺染用インクを含み、当該インクの捺染対象の深さ方向への浸透性が高まる結果、横方向への拡がりが抑制される。そのため、上述のインクジェット捺染用インクに隣り合って捺染対象に付着された他のインクとの間のブリード（にじみ）が抑制されるので、捺染物の画像のにじみを抑制することができる。
【００７９】
３．実施例及び比較例
以下、本発明を実施例によってさらに具体的に説明するが、本発明はこれらの実施例に限定されるものではない。
【００８０】
３．１．インクジェット捺染用インクの実施例及び比較例
３．１．１．インクジェット捺染用インクの調製
表１の組成になるように各成分を容器に入れて、マグネチックスターラーで２時間混合及び攪拌した後、孔径５μｍのメンブランフィルターで濾過することで、実施例及び比較例に係るインクジェット捺染用インクを得た。また、表１中の数値の単位は、それぞれの欄に示した。
【００８１】
【表１】
2019026830.tif 000002
【００８２】
表中、サーフィノール４６５及び１０４は、いずれもAir  Products  and  Chemicals
,  Inc.社製のノニオン系界面活性剤であり、それぞれ２，４，７，９−テトラメチル−５−デシン−４，７−ジオール−ジ（ポリオキシエチレン）エーテル及び２，４，７，９−テトラメチル−５−デシン−４，７−ジオールを指す。また、各アニオン系界面活性剤は、試薬として市販されているものを用いた。
【００８３】
３．１．２．インクジェット捺染用インクの評価方法
＜充填性の評価＞
Ｍｏｎｎａ  Ｌｉｓａ  １８０  Ｔ１６（Ｒｏｂｕｓｔｅｌｌｉ社製）のヘッドからインクを排出した状態とし、ヘッドにインクを供給する流路に、実施例及び比較例のインクジェット捺染用インクをそれぞれ導入した。その後、装置のクリーニング動作を行うことにより、インクがヘッドに侵入して、全てのノズルから正常に吐出されるまでのクリーニング動作の回数を調べた。そして以下の基準によってヘッドに対する各例のインクジェット捺染用インクの充填性を評価して、結果を表１に記載した。なお下記基準においてＡ、Ｂ又はＣが許容範囲である。
Ａ：３回以内で正常に吐出できた
Ｂ：４〜５回で正常に吐出できた
Ｃ：６〜７回で正常に吐出できた
Ｄ：正常に吐出させるには、８〜９回必要であった
Ｅ：１０回以上でも正常吐出しない
【００８４】
＜気泡排出性の評価＞
Ｍｏｎｎａ  Ｌｉｓａ  １８０  Ｔ１６（Ｒｏｂｕｓｔｅｌｌｉ社製）のヘッドにインクを充満させた状態とし、装置のクリーニング動作を行い当該クリーニング動作中に、ヘッドにインクを供給する流路を閉塞させてインクを供給できないようにした。そしてこの状態でクリーニング用の吸引キャップを開放し、ノズルからヘッド内及び流路に空気を逆流させた。その後、ヘッドにインクを供給する流路を開放して、装置のクリーニング動作を行うことにより、逆流した空気が排出されて、全てのノズルから正常に吐出されるまでのクリーニング動作の回数を調べた。そして以下の基準によってヘッドに対する各例のインクジェット捺染用インクの気泡排出性を評価して、結果を表１に記載した。なお基準においてＡ、Ｂ又はＣが許容範囲である。
Ａ：３回以内で正常に吐出できた
Ｂ：４〜５回で正常に吐出できた
Ｃ：６〜７回で正常に吐出できた
Ｄ：正常に吐出させるには、８〜９回必要であった。
Ｅ：１０回以上でも正常吐出しない
【００８５】
＜吐出安定性の評価＞
Ｍｏｎｎａ  Ｌｉｓａ  １８０  Ｔ１６（Ｒｏｂｕｓｔｅｌｌｉ社製）に各例のインクジェット捺染用インクをそれぞれ充填し、それぞれ７２０×５４０ｄ．ｐ．ｉ．、３ｐａｓｓモードにてロールメディアに連続印字を行い、抜け・曲がり等なく正常に印刷できるかを調べた。抜け・曲がり等が生じたときのメディアの長さを以下の基準で評価し、結果を表１に記載した。なお基準においてＡ、Ｂ又はＣが許容範囲である。
Ａ：１０００ｍ以上を正常に印刷できた
Ｂ：５００ｍ以上１０００ｍ未満を正常に印刷できた
Ｃ：２００ｍ以上５００ｍ未満を正常に印刷できた
Ｄ：２００ｍ未満で抜け・曲がりが発生した
【００８６】
３．２．インクジェット捺染用インクセットの実施例及び比較例
３．２．１．インクジェット捺染用インクセット
上述の実施例及び比較例のインクジェット捺染用インクを表２のように組み合わせて、実施例及び比較例のインクジェット捺染用インクセットとした。すなわち、インクセットの実施例及び比較例は、Ｘ色のインク及びＹ色のインクの２色からなるインクセットである。
【００８７】
【表２】
2019026830.tif 000003
【００８８】
３．２．２．インクジェット捺染用インクセットの評価方法
＜インクセット実施例：Ｓ１、Ｓ２、及びＣＳ１＞
坪量１３０ｇ／ｍ２の綿布を、下記の前処理剤に浸し、マングルにてピックアップ率２０％で絞ったのち、槽内温度を６０℃にしたオーブンに１０分間入れて乾燥させ、評価用布帛１を作成した。
＜前処理剤＞
アルギン酸ナトリウム    １．０質量％
グアガム                １．０質量％
硫酸アンモニウム        ４．０質量％
尿素                  １０．０質量％
水                            残量
【００８９】
次に、インクジェット捺染機“Ｍｏｎｎａ−Ｌｉｓａ・１８０  Ｔ１６”（Ｒｏｂｕｓｔｅｌｌｉ社製）に、各インクセット実施例の２色（Ｘ色及びＹ色）をそれぞれイエロー列とシアン列に充填し、前述の評価用布帛１に、それぞれ５４０×７２０ｄ．ｐ．ｉ．、３ｐａｓｓモードにて以下のパターンを印刷した。
パターンＡ：０．５ｍｍ幅の細線をＸ色で描き、その周囲をＹ色のベタで囲む。
パターンＢ：０．５ｍｍ幅の細線はＹ色で描き、その周囲をＸ色のベタで囲む。
【００９０】
印刷後、スチーマー（マチス社製：スチーマーＤＨｅ型）を用いて、１０２℃にて１２分間のスチーム処理を行い、その後、水洗して未染着の染料を除去した。更にラッコールＳＴＡ（明成化学株式会社製、界面活性剤）を０．２質量％含む水溶液を用いて９５℃で１０分洗浄し、６０℃のオーブンにて乾燥させて印捺サンプルを得た。
【００９１】
＜インクセット実施例：Ｓ３、Ｓ４、Ｓ５、Ｓ６、及びＣＳ２、ＣＳ３＞
坪量６０ｇ／ｍ２の絹布を前述と同様の方法で前処理を行い、評価用布帛２を作成した。その後、前述と同様の手法にて、評価用布帛２に、各インクセット実施例の組み合わせで印刷を行った。
【００９２】
印刷後、スチーマーＤＨｅ型を用いて、１００℃にて３０分間のスチーム処理を行い、水洗して未染着の染料を除去した。更にラッコールＳＴＡを０．２質量％含む水溶液を用いて５５℃３０分洗浄し、６０℃のオーブンで乾燥させて、印捺サンプルを得た。
【００９３】
得られた各印捺サンプルについて、以下の基準で評価した結果を表２に記載した。なお
、下記基準においてＡ、Ｂ又はＣが許容範囲である。
Ａ：細線の輪郭がくっきりと見え、滲みも見られない
Ｂ：わずかに細線が太く見えるが、滲みは見られない
Ｃ：わずかに細線が細く見えるが、線は認識できて滲みも見られない
Ｄ：細線が太く見える
Ｅ：細線が太く見える、滲みも見られる
Ｆ：細線がベタ色に浸食されて細く見える、又は線が認識できない
【００９４】
３．３．評価結果
表１をみると、水溶性染料と、全量に対して合計で０．０５質量％以上３．０質量％以下のノニオン系界面活性剤と、全量に対して合計で１質量ｐｐｍ以上１００質量ｐｐｍ以下のアニオン系界面活性剤と、を含む、各実施例（Ａ−１〜Ａ−１１）のインクジェット捺染用インクは、充填性、気泡排出性、吐出安定性ともに優れることが分かった。
【００９５】
これに対してアニオン系界面活性剤を含まない比較例Ｂ−１では、充填性及び気泡排出性が不十分であった。また、ノニオン系界面活性剤を含まない比較例Ｂ−２では、充填性及び気泡排出性は許容できるものの吐出安定性が悪かった。
【００９６】
また、アニオン系界面活性剤を０．１質量ｐｐｍしか含まない比較例Ｂ−３では充填性及び気泡排出性が不十分であった。逆にアニオン系界面活性剤を２００質量ｐｐｍ含む比較例Ｂ−５でも充填性及び気泡排出性が不十分であった。これらのことからアニオン系界面活性剤が少なすぎても多すぎても充填性及び気泡排出性が悪いことが分かった。このことは、アニオン系界面活性剤の量がインクの表面張力や濡れ性に非常に強く影響することを示唆しており、充填性及び気泡排出性を向上させるためにアニオン系界面活性剤を用いる場合には、非常に少量かつ非常に狭い範囲の適した添加量が存在することが分かった。
【００９７】
さらに、ノニオン系界面活性剤を０．０１質量％しか含まない比較例Ｂ−４、ノニオン系界面活性剤を５質量％含む比較例Ｂ−６では、いずれも吐出安定性が不十分であった。アニオン系界面活性剤との相性や量比に依存するかもしれないが、吐出安定性に関してノニオン系界面活性剤の適した添加量が存在すると考えられる。
【００９８】
本発明は、上述した実施形態に限定されるものではなく、種々の変形が可能である。例えば、本発明は、実施形態で説明した構成と実質的に同一の構成（例えば、機能、方法及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。